(57)【要約】【課題】液晶配向の固定化が容易で、小さな複屈折の波長分散を実現でき、かつ工業的に見て安価で容易に製造できばかりか、複屈折の波長分散等の光学特性を所望の値に正確に調整することができ、所望の配向状態が固定化され、均一で大面積化が可能な光学フィルムを提供する。【解決方法】１，１’−ビシクロヘキシル−４，４’−ジカルボン酸から誘導される構造単位と、オルト体の芳香族ジオール系化合物から誘導される構造単位を含むポリエステルからなり、当該ポリエステルが加熱配向時に形成した配向状態をガラス転移温度以下に冷却することにより当該配向状態を固定化して得られる光学フィルム。【選択図】      なし【特許請求の範囲】
【請求項１】
下記一般式（ａ）および（ｂ）で表される構造単位を含むポリエステルからなる光学フィルム。
【化１】
2004272109.tif 000011
ただし、式（ｂ）中、Ｗは、下記式（ｗ）で表される基からなる群より選ばれる２価の基を示し、置換基Ｒｂは水素原子、Ｆ、Ｃｌ、Ｂｒ、ＣＦ３、フェニル基、炭素数１〜５のアルキル基もしくは炭素数１〜５のアルコキシ基を示し、ｑは１〜４であり、また、式（ｂ）は異なる２種以上の構造単位で構成されていてもよい。
【化２】
2004272109.tif 000012
【請求項２】
前記ポリエステルが、液晶性を呈することを特徴とする請求項１記載の光学フィルム。
【請求項３】
前記ポリエステルが、構造単位（ａ）および（ｂ）の他に、下記式（ｃ）、（ｄ）および（ｅ）で表される構造単位のうち、少なくとも１つの構造単位を含むポリエステルからなることを特徴とする請求項１または２記載の光学フィルム。
【化３】
2004272109.tif 000013
ただし、式（ｃ）中、Ｘは、下記式（ｘ）で表される基からなる群より選ばれる２価の基を示し、置換基Ｒｃは水素原子、Ｆ、Ｃｌ、Ｂｒ、ＣＦ３、炭素数１〜５のアルキル基もしくは炭素数１〜５のアルコキシ基を示し、ｒは１〜４であり、また、式（ｃ）は異なる２種以上の構造単位で構成されていてもよく、式（ｄ）中、Ｙは、下記式（ｙ）で表される基からなる群より選ばれる２価の基を示し、Ｒｄは水素原子、Ｆ、Ｃｌ、Ｂｒ、ＣＦ３、炭素数１〜５のアルキル基もしくは炭素数１〜５のアルコキシ基を示し、ｓは１〜４であり、ｍは２〜１０であり、また、式（ｄ）は異なる２種以上の構造単位で構成されていてもよく、式（ｅ）中、Ｚは、下記式（ｚ）で表される基からなる群より選ばれる２価の基を示し、Ｒｅは水素原子、Ｆ、Ｃｌ、Ｂｒ、ＣＦ３、シアノ基、炭素数１〜５のアルキル基もしくは炭素数１〜５のアルコキシ基を示し、ｔは１〜４であり、また、式（ｅ）は異なる２種以上の構造単位で構成されていてもよい。
【化４】
2004272109.tif 000014
【化５】
2004272109.tif 000015
【化６】
2004272109.tif 000016
【請求項４】
測定波長４５０ｎｍの光に対する複屈折の値（Δｎ（４５０ｎｍ））と測定波長５９０ｎｍの光に対する複屈折の値（Δｎ（５９０ｎｍ））との比をＤとした時、Ｄが１．００＜Ｄ＜１．１２の範囲にあることを特徴とする請求項１乃至３のいずれかの項に記載の光学フィルム。
【請求項５】
ホモジニアス配向、ホメトロピック配向、ハイブリッド配向、ねじれネマチック配向またはコレステリック配向のいずれかの配向状態が固定化されていることを特徴とする請求項１乃至４のいずれかの項に記載の光学フィルム。
【請求項６】
請求項１乃至５のいずれかの項に記載の光学フィルムを少なくとも１枚備えたことを特徴とする液晶表示素子。
【請求項７】
請求項１乃至５のいずれかの項に記載の光学フィルムを含むことを特徴とする円偏光板。
【請求項８】
請求項１乃至５のいずれかの項に記載の光学フィルムを含むことを特徴とする楕円偏光板。
【請求項９】
請求項７または８に記載の円偏光板もしくは楕円偏光板を含むことを特徴とする液晶表示素子。
【発明の詳細な説明】
【０００１】
【発明の属する技術分野】
本発明は、液晶配向の固定化が容易で、複屈折の波長分散が小さく、位相差フィルム等の光学素子への応用に好適な光学フィルム及びそれを用いた円偏光板、楕円偏光板および液晶表示装置に関する。
【０００２】
【従来の技術】
高分子液晶は、高い耐熱性、成形性などを利用したスーパーエンプラ分野、及び液晶の配向を利用した機能性材料分野において活発に研究開発されている。スーパーエンプラ分野においては電子・電気部品や自動車部品、ＯＡ・ＡＶ機器部品、封止材料など様々な分野で開発、商品化されている。一方、機能性材料分野では、光記録、非線形光学材料、光ファイバー、液晶表示装置用などの位相差フィルムなどへの応用を目指して活発に研究されており、液晶表示装置用位相差フィルムなどではすでに製品化がなされている。
【０００３】
位相差フィルムは、ＳＴＮ（Ｓｕｐｅｒ  ｔｗｉｓｔｅｄ  ｎｅｍａｔｉｃ）方式やＴＦＴ（Ｔｈｉｎ  ｆｉｌｍ  ｔｒａｎｓｉｓｔｏｒ）方式等の液晶表示装置において用いられ、色補償や視野角改善のために使用される。一般に色補償用の位相差フィルムとしては、ポリカーボネート、ポリビニルアルコール、ポリスルホン、ポリエーテルスルホン、アモルファスポリオレフィン等の延伸フィルムやネマチック液晶を利用した液晶フィルム等が用いられ、視野角改善用にはネマチック液晶やディスコチック液晶のハイブリッド配向を利用した液晶フィルムが用いられている。
【０００４】
液晶フィルムの利点は、配向秩序が高く、複屈折率Δｎが延伸フィルムに用いられるポリカーボネート等のポリマー材料に比べて非常に大きいため、同じリターデーション（Δｎ・ｄ）の位相差フィルムを作製した場合、厚みを非常に薄くすることができることが挙げられる。例えば、ポリカーボネートの位相差フィルムでは、波長５９０ｎｍにおけるリターデーションΔｎ・ｄ＝４００ｎｍのフィルムを作製した場合、厚みは４０〜１００μｍにもなるが、液晶フィルムでは光学的機能を担う部分の実質的厚みは数μｍで済む。昨今の液晶表示装置は携帯電話等の小型機器に搭載されることが多く、位相差フィルムの薄型化に対する要求も非常に大きいことから、薄さの点で液晶フィルムの優位性は大きい。
【０００５】
これら位相差フィルムに用いられる材料は複屈折に波長分散（波長依存性）を有している。すなわち、一般的な傾向として、位相差フィルムの複屈折Δｎは次式（１）で表されるように、波長λに依存する。
Δｎ（λ）＝Ａ＋Ｂ／（λ２−λ０２）        （１）
ここでＡ，Ｂは定数、λ０は通常紫外線領域における吸収端波長を示す。
【０００６】
式（１）から分かるように、複屈折Δｎはλ＝λ０で発散する単調減少の曲線となり、測定波長が短波長ほど大きく、長波長ほど小さい。特に液晶材料の分子構造としては液晶性を発現させるためのメソゲンとして、ベンゼン環やナフタレン環あるいはエステル基といった長い共役構造を持ち吸収端波長が長波長側にあるような構造を多数持つ場合が多く、複屈折率Δｎの波長分散を大きく（すなわち測定波長が短波長ほど複屈折が大きく）制御することは比較的容易である。また、通常複屈折が大きいと波長分散も大きくなる傾向にある。
【０００７】
例えば、吸収端波長が長波長側にあるような構造を持つポリエステルとして、共役構造の長い４−ヒドロキシ桂皮酸単位を導入した液晶ポリエステル（例えば、特許文献１および２参照。）や、ｐ−フェニレンジアクリル酸単位を導入した液晶ポリエステル（例えば、特許文献３参照。）が提案されており、複屈折率Δｎの波長分散を大きく制御できるとしている。また、高分子液晶中にスチルベン構造を導入することで、複屈折率が０．４にもなる液晶性ポリエステルが報告されている（例えば、特許文献４および５参照。）。一般的に、液晶物質においては、複屈折率Δｎが大きくなれば波長分散は大きくなることが知られている（例えば、非特許文献１参照。）。
【０００８】
これまで液晶フィルムは主としてＳＴＮ型液晶表示装置の色補償用位相差フィルムとして用いられてきた。ＳＴＮ型液晶表示装置はＴＦＴ型と比較して応答速度が遅いという欠点を有する。ＳＴＮ−ＬＣＤの応答速度はセル厚の２乗に反比例するので、高速化するためにはセル厚を薄くする必要がある。この時駆動セルのリターデーションは一定に保たなければならないため、駆動セル用の低分子液晶として、複屈折の大きな液晶を使用する必要がある。複屈折の大きな低分子液晶は先ほど述べたように波長分散が大きいので、すべての波長範囲に渡って良好な補償性能を得るためには、位相差フィルムの波長分散も駆動セルの波長分散に合わせて大きくする必要がある。したがって、高速応答タイプのＳＴＮ−ＬＣＤに対する位相差フィルムには、先に述べたように波長分散を大きく制御できる液晶フィルムが適している。
【０００９】
一方、昨今の携帯電話やＰＤＡ（携帯情報端末）などの中小型携帯機器においては、屋外における視認性や低消費電力化の観点から、反射型カラーＴＦＴ−ＬＣＤや半透過型カラーＴＦＴ−ＬＣＤも使用されるようになってきた。これら反射型、半透過型ＴＦＴ−ＬＣＤは円偏光モードを採用することが多く、位相差フィルムとしては、直線偏光を円偏光に、円偏光を直線偏光に変換できる四分の一波長板が使用される。さらには本用途における四分の一波長板としては、可視光領域全域において直線偏光を円偏光に、円偏光を直線偏光に変換できることが好ましい。これらの要求を位相差フィルム１枚だけで実現するためには小さな波長分散特性を持つことが好ましく、理想的には、測定波長λにおける位相差が常にλ／４にとなることが好ましい。
【００１０】
また、１枚の高分子延伸フィルムで、測定波長が短波長側ほどリターデーションが小さくなるフィルムが提案されている（例えば、特許文献６参照。）。確かにポリカーボネートのような通常の位相差フィルムに比べて、四分の一波長板とした時の、可視光域における円偏光−直線偏光変換特性は良好であるが、測定波長が長波長側及び短波長側の部分は、波長分散特性が理想からずれており、完全な四分の一波長板にはならない。また延伸フィルムのため厚みは８０〜１４０μｍと非常に厚いものとなっている。
【００１１】
また、同一の材料からなる四分の一波長板と二分の一波長板を適当な角度で貼り合わせる方法が提案されている（例えば、特許文献７参照。）。この方法は波長分散を理想的な四分の一波長板に近づけることができるという大きな利点があり、現在最も使用されている方法であるが、ポリカーボネートの延伸フィルムを２枚使用しているため、厚さの点では不利であり改善の余地は大きい。また、材料の波長分散は小さい方が好ましいとされている。
【００１２】
液晶セルに用いる低分子液晶においては、複屈折の波長分散を小さくする場合、シクロヘキサン構造を導入することが有効とされている。シクロヘキサン構造は共役構造が無いため吸収端波長λ０が短波長側になり、したがって前記式（１）より、波長分散は小さくなると考えられる。また、複屈折の波長分散をより小さくすることや液晶性なども考慮するとシクロヘキサンよりもビシクロヘキサン構造の方がより好ましいと考えられる。１，４−シクロヘキサンジカルボン酸単位を有する液晶性ポリエステルについての報告もあるが（例えば、特許文献８参照。）、波長分散についてはなんら触れられていない。ビシクロヘキサン構造を有するポリエステルとしては、１，１’−ビシクロヘキシル−４，４’−ジカルボン酸と２，２’−ビス（４−ヒドロキシフェニル）プロパン）（＝ビスフェノールＡ）との組み合わせからなるポリエステルが提案されているが（例えば、特許文献９参照。）、得られたポリマーに液晶性はなく、アモルファスである。また、１，１’−ビシクロヘキシル−４，４’−ジカルボン酸とヒドロキノン類からなる液晶性ポリエステルが提案されているが（例えば、特許文献１０参照。）、液晶性を示す温度が２００℃以上もしくは不融であり、それ以下の温度では結晶化するため液晶の配向構造を固定化することは難しい。
このように、従来の技術では小さな波長分散特性を有し、かつ液晶の配向を固定化できるような高分子液晶は開発された例はなく、検討例もほとんどないのが現状である。
【００１３】
【特許文献１】
特開平７−１８８４０２号公報
【特許文献２】
特開平８−８７００８号公報
【特許文献３】
特開平７−１７９５８２号公報
【特許文献４】
特開平１１−２４６６５２号公報
【特許文献５】
特開平１１−２４６７５０号公報
【特許文献６】
国際公開第００／２６７０５号パンフレット
【特許文献７】
特開平１０−６８８１６号公報
【特許文献８】
特開平６−２２０１７８号公報
【特許文献９】
米国特許第３５０５２８１号明細書
【特許文献１０】
特開平４−３５９０１５号公報
【非特許文献１】
山口留美子，「電子情報通信学会論文誌Ｃ」，１９８８年９月，Ｖｏｌ．Ｊ７１−Ｃ，Ｎｏ．９，ｐ．１２４１
【００１４】
【発明が解決しようとする課題】
本発明の目的は、液晶配向の固定化が容易で、小さな複屈折の波長分散を実現でき、かつ工業的に見て安価で容易に製造できるポリエステルからなる光学フィルムを提供することにある。
本発明のさらなる目的は、複屈折の波長分散等の光学特性を所望の値に正確に調整することができ、所望の配向状態が固定化され、均一で大面積化が可能な光学フィルムを提供することにある。
【００１５】
【課題を解決するための手段】
本発明者らは前記課題について鋭意研究の結果、本発明を完成するに至った。
すなわち、本発明の第１は、下記一般式（ａ）および（ｂ）で表される構造単位を含むポリエステルからなる光学フィルムに関する。
【００１６】
【化７】
2004272109.tif 000002
【００１７】
ただし、式（ｂ）中、Ｗは、下記式（ｗ）で表される基からなる群より選ばれる２価の基を示し、置換基Ｒｂは水素原子、Ｆ、Ｃｌ、Ｂｒ、ＣＦ３、フェニル基、炭素数１〜５のアルキル基もしくは炭素数１〜５のアルコキシ基を示し、ｑは１〜４であり、また、式（ｂ）は異なる２種以上の構造単位で構成されていてもよい。
【００１８】
【化８】
2004272109.tif 000003
【００１９】
本発明の第２は、本発明の第１の光学フィルムにおいて、前記ポリエステルが、液晶性を呈することを特徴とする光学フィルムに関する。
本発明の第３は、本発明の第１または第２の光学フィルムにおいて、前記ポリエステルが、構造単位（ａ）および（ｂ）の他に、下記式（ｃ）、（ｄ）および（ｅ）で表される構造単位のうち、少なくとも１つの構造単位を含むポリエステルからなることを特徴とする光学フィルムに関する。
【００２０】
【化９】
2004272109.tif 000004
【００２１】
ただし、式（ｃ）中、Ｘは、下記式（ｘ）で表される基からなる群より選ばれる２価の基を示し、置換基Ｒｃは水素原子、Ｆ、Ｃｌ、Ｂｒ、ＣＦ３、炭素数１〜５のアルキル基もしくは炭素数１〜５のアルコキシ基を示し、ｒは１〜４であり、また、式（ｃ）は異なる２種以上の構造単位で構成されていてもよく、式（ｄ）中、Ｙは、下記式（ｙ）で表される基からなる群より選ばれる２価の基を示し、Ｒｄは水素原子、Ｆ、Ｃｌ、Ｂｒ、ＣＦ３、炭素数１〜５のアルキル基もしくは炭素数１〜５のアルコキシ基を示し、ｓは１〜４であり、ｍは２〜１０であり、また、式（ｄ）は異なる２種以上の構造単位で構成されていてもよく、式（ｅ）中、Ｚは、下記式（ｚ）で表される基からなる群より選ばれる２価の基を示し、Ｒｅは水素原子、Ｆ、Ｃｌ、Ｂｒ、ＣＦ３、シアノ基、炭素数１〜５のアルキル基もしくは炭素数１〜５のアルコキシ基を示し、ｔは１〜４であり、また、式（ｅ）は異なる２種以上の構造単位で構成されていてもよい。
【００２２】
【化１０】
2004272109.tif 000005
【００２３】
【化１１】
2004272109.tif 000006
【００２４】
【化１２】
2004272109.tif 000007
【００２５】
本発明の第４は、本発明の第１乃至第３のいずれかの光学フィルムにおいて、測定波長４５０ｎｍの光に対する複屈折の値（Δｎ（４５０ｎｍ））と測定波長５９０ｎｍの光に対する複屈折の値（Δｎ（５９０ｎｍ））との比をＤとした時、Ｄが１．００＜Ｄ＜１．１２の範囲にあることを特徴とする光学フィルムに関する。
【００２６】
本発明の第５は、本発明の第１乃至第４のいずれかの光学フィルムにおいて、ホモジニアス配向、ホメトロピック配向、ハイブリッド配向、ねじれネマチック配向またはコレステリック配向のいずれかの配向状態が固定化されていることを特徴とする光学フィルムに関する。
【００２７】
本発明の第６は、本発明の第１乃至第５のいずれかの光学フィルムを少なくとも１枚備えたことを特徴とする液晶表示素子に関する。
本発明の第７は、本発明の第１乃至第５のいずれかの光学フィルムを含むことを特徴とする円偏光板に関する。
本発明の第８は、本発明の第１乃至第５のいずれかの光学フィルムを含むことを特徴とする楕円偏光板に関する。
本発明の第９は、本発明の第７の円偏光板または第８の楕円偏光板を含むことを特徴とする液晶表示素子に関する。
【００２８】
【発明の実施の形態】
以下に本発明を詳述する。
本発明の光学フィルムは、前記式（ａ）及び（ｂ）で表される構造単位（以下、それぞれ構造単位（ａ）及び構造単位（ｂ）という。）を必須構造単位とするポリエステルから少なくとも形成される。前記光学フィルムは光学的に等方性を示すものでも良いし、異方性を示すものでも良く、またフィルム中に等方性を示す領域と異方性を示す領域両方を有するものでも良い。しかしながら、光学素子としての適用を考えた場合、光学的に異方性を示すものが好ましい。
前記光学フィルムに光学的異方性をもたせるためには、ポリエステルを配向させる必要がある。配向させる手段として、フィルムを延伸する方法や液晶性を利用する方法などが考えられるが、光学フィルムの膜厚を薄くできることやさまざまな配向状態の実現を考えた場合、本発明のポリエステルは液晶状態を有する液晶性ポリエステルであることが最も好ましい。
また、前記ポリエステルの配向は固定化されていることが好ましい。配向を固定化する方法としては、液晶相にて形成した配向をガラス状態として固定化する方法や、光架橋や熱架橋により固定化する方法、両者を併用する方法が挙げられる。架橋により配向を固定化する場合には、本発明のポリエステルの末端および／または側鎖に反応性を有する官能基を導入したり、架橋剤を添加する方法が挙げられる。
【００２９】
以下、本発明に好適に用いられる液晶性を有するポリエステルについて詳細を説明する。
本発明のポリエステルは、前記式（ａ）及び（ｂ）で表される構造単位（以下、それぞれ構造単位（ａ）及び構造単位（ｂ）という。）を必須構造単位とし、必要に応じ、前記式（ｃ）、（ｄ）及び（ｅ）で表される任意構造単位（以下、それぞれ構造単位（ｃ）、構造単位（ｄ）及び構造単位（ｅ）という。）から少なくとも構成される主鎖型ポリエステルである。芳香族や環状脂肪族よりなる主鎖型ポリエステルは数多く知られているが、１，１’−ビシクロヘキシル−４，４’−ジカルボン酸と、カテコールに代表されるオルト体の芳香族ジオール系化合物から合成される主鎖型ポリエステルであって、かつ液晶性を示すものは全く検討されていない。
【００３０】
構造単位（ａ）は液晶性の発現及び複屈折の波長分散を小さくするための必須成分であり、１，１’−ビシクロヘキシル−４，４’−ジカルボン酸またはその機能性誘導体（例えば、ジメチルエステル等のジアルキルエステル、ジフェニルエステル、またはジクロリドのような酸クロリドなど）から誘導される単位である。
【００３１】
１，１’−ビシクロヘキシル−４，４’−ジカルボン酸の合成法としては、対応する４，４’−ビフェニルジカルボン酸のジエステル（例えばジメチルエステル）を、触媒を用いて核水添を行うことにより１，１’−ビシクロヘキシル−４，４’−ジカルボン酸のジエステルとし、さらにエステルを加水分解することで得ることができる。触媒としては、ニッケル系触媒や、ルテニウム、パラジウム、ロジウム系触媒などが好ましく用いられる。表面積を大きくするために、活性炭、ケイソウ土、アルミナ、ゼオライト等の担体に坦持させて使用してもよい。通常、反応温度は常温から２００℃、反応圧力は常圧から２０ＭＰａで行うことが合成上好ましい。
【００３２】
本発明のポリエステルは、構造単位（ａ）を５〜５０モル％、好ましくは１５〜４５モル％、より好ましくは２０〜４０モル％の割合で含む。
【００３３】
本発明のポリエステルは、構造単位（ａ）に加えて、構造単位（ｂ）を必須構造単位とする。構造単位（ｂ）は冷却下でガラス状態として液晶相の配向を固定化するための必須成分である。構造単位（ｂ）中のＷは、前記式（ｗ）で表される基からなる群より選ばれる２価の基を示し、置換基Ｒｂは水素原子、Ｆ、Ｃｌ、Ｂｒ、ＣＦ３、フェニル基、炭素数１〜５のアルキル基もしくは炭素数１〜５のアルコキシ基を示し、ｑは１〜４であり、また、式（ｂ）は異なる２種以上の構造単位で構成されていてもよい。
【００３４】
構造単位（ｂ）の好ましい例としては、カテコール、３−メチルカテコール、４−メチルカテコール、３−エチルカテコール、４−エチルカテコール、３−ｎ−プロピルカテコール、４−ｎ−プロピルカテコール、３−ｉｓｏ−プロピルカテコール、４−ｉｓｏ−プロピルカテコール、３−ｎ−ブチルカテコール、４−ｎ−ブチルカテコール、３−ｔ−ブチルカテコール、４−ｔ−ブチルカテコール、３，５−ジ−ｔ−ブチルカテコール、４−ｎ−ペンチルカテコール、３−フルオロカテコール、４−フルオロカテコール、３，４−ジフルオロカテコール、３，４，５，６−テトラフルオロカテコール、３−クロロカテコール、４−クロロカテコール、３，４，５，６−テトラクロロカテコール、３−ブロモカテコール、４−ブロモカテコール、３，４，５，６−テトラブロモカテコール、４−フェニルカテコール、４−トリフルオロメチルカテコール、３−メトキシカテコール、４−メトキシカテコール、３−ｔ−ブトキシカテコール、４−ｔ−ブトキシカテコール、２，３−ナフタレンジオール、１，２−ナフタレンジオールまたはそれぞれの機能性誘導体（例えばジアセトキシ化合物など）から誘導される単位等を挙げることができる。
【００３５】
本発明のポリエステルは、構造単位（ｂ）を５〜５０モル％、好ましくは１５〜４５モル％、より好ましくは２０〜４０モル％の割合で含む。
【００３６】
本発明のポリエステルは、構造単位（ａ）および（ｂ）に加えて、構造単位（ｃ）を任意構造単位として含むことができる。構造単位（ｃ）は液晶性の発現と液晶状態の安定化に寄与する構造単位である。構造単位（ｃ）中のＸは、前記式（ｘ）で表される基からなる群より選ばれる２価の基を示し、置換基Ｒｃは水素原子、Ｆ、Ｃｌ、Ｂｒ、ＣＦ３、炭素数１〜５のアルキル基もしくは炭素数１〜５のアルコキシ基を示し、ｒは１〜４であり、また、式（ｃ）は異なる２種以上の構造単位で構成されていてもよい。
【００３７】
構造単位（ｃ）の好ましい例としては、４−ヒドロキシ安息香酸、２−メチル−４−ヒドロキシ安息香酸、３−メチル−４−ヒドロキシ安息香酸、２，６−ジメチル−４−ヒドロキシ安息香酸、３，５−ジメチル−４−ヒドロキシ安息香酸、２−エチル−４−ヒドロキシ安息香酸、３−エチル−４−ヒドロキシ安息香酸、２−ｔ−ブチル−４−ヒドロキシ安息香酸、３−ｔ−ブチル−４−ヒドロキシ安息香酸、３，５−ジ−ｔ−ブチル−４−ヒドロキシ安息香酸、２−フルオロ−４−ヒドロキシ安息香酸、３−フルオロ−４−ヒドロキシ安息香酸、２，３−ジフルオロ−４−ヒドロキシ安息香酸、２，６−ジフルオロ−４−ヒドロキシ安息香酸、３，５−ジフルオロ−４−ヒドロキシ安息香酸、２，３，５，６−テトラフルオロ−４−ヒドロキシ安息香酸、２−クロロ−４−ヒドロキシ安息香酸、３−クロロ−４−ヒドロキシ安息香酸、３，５−ジクロロ−４−ヒドロキシ安息香酸、２，３，５，６−テトラクロロ−４−ヒドロキシ安息香酸、２−ブロモ−４−ヒドロキシ安息香酸、３−ブロモ−４−ヒドロキシ安息香酸、３，５−ジブロモ−４−ヒドロキシ安息香酸、２，３，５，６−テトラブロモ−４−ヒドロキシ安息香酸、２−トリフルオロメチル−４−ヒドロキシ安息香酸、３−トリフルオロメチル−４−ヒドロキシ安息香酸、３，５−ジトリフルオロメチル−４−ヒドロキシ安息香酸、２−メトキシ−４−ヒドロキシ安息香酸、３−メトキシ−４−ヒドロキシ安息香酸、３，５−ジメトキシ−４−ヒドロキシ安息香酸、２−エトキシ−４−ヒドロキシ安息香酸、３−エトキシ−４−ヒドロキシ安息香酸、３，５−ジエトキシ−４−ヒドロキシ安息香酸、２−ｔ−ブトキシ−４−ヒドロキシ安息香酸、３−ｔ−ブトキシ−４−ヒドロキシ安息香酸、６−ヒドロキシ−２−ナフトエ酸、４−ヒドロキシ−１−ナフトエ酸、４’−ヒドロキシ−４−ビフェニルカルボン酸、２’−フルオロ−４’−ヒドロキシ−４−ビフェニルカルボン酸、３’−フルオロ−４’−ヒドロキシ−４−ビフェニルカルボン酸、２−フルオロ−４’−ヒドロキシ−４−ビフェニルカルボン酸、３−フルオロ−４’−ヒドロキシ−４−ビフェニルカルボン酸、ｔｒａｎｓ−ｐ−クマル酸、ｔｒａｎｓ−フェルラ酸、４’−ヒドロキシ−４−スチルベンカルボン酸、４’−ヒドロキシ−３’−メトキシ−４−スチルベンカルボン酸、または該カルボン酸の機能性誘導体（例えばアセトキシ化合物、メチルエステル等のアルキルエステル化合物やフェニルエステル化合物など）から誘導される単位を挙げることができる。
【００３８】
本発明のポリエステルは、構造単位（ｃ）を０〜５０モル％、好ましくは０〜４０モル％、より好ましくは０〜３５モル％の割合で含むことができる。
【００３９】
本発明のポリエステルは、構造単位（ａ）および（ｂ）に加えて、構造単位（ｄ）を任意構造単位として含むことができる。構造単位（ｄ）は液晶性の発現と液晶状態の安定化に寄与する構造単位である。構造単位（ｄ）中のＹは、前記式（ｙ）で表される基からなる群より選ばれる２価の基を示し、置換基Ｒｄは水素原子、Ｆ、Ｃｌ、Ｂｒ、ＣＦ３、炭素数１〜５のアルキル基もしくは炭素数１〜５のアルコキシ基を示し、ｓは１〜４であり、また、式（ｄ）は異なる２種以上の構造単位で構成されていてもよい。
【００４０】
構造単位（ｄ）の好ましい例としては、テレフタル酸、２−フルオロテレフタル酸、２，５−ジフルオロテレフタル酸、２，３，５，６−テトラフルオロテレフタル酸、２，６−ジフルオロテレフタル酸、２，３，５，６−テトラフルオロテレフタル酸、２−クロロテレフタル酸、２，５−ジクロロテレフタル酸、２−ブロモテレフタル酸、２，５−ジブロモテレフタル酸、２−トリフルオロメチルテレフタル酸、２−メチルテレフタル酸、２、５−ジメチルテレフタル酸、２−メトキシテレフタル酸、２、５−ジメトキシテレフタル酸、イソフタル酸、２，６−ナフタレンジカルボン酸、１，４−ナフタレンジカルボン酸、４，４’−ビフェニルジカルボン酸、２，２’−ジメチル−４，４’−ビフェニルジカルボン酸、３，３’−ジメチル−４，４’−ビフェニルジカルボン酸、３，３’，５，５’−テトラメチル−４，４’−ビフェニルジカルボン酸、１，４−シクロヘキサンジカルボン酸、４，４’−スチルベンジカルボン酸、１，２−ビス（４−カルボキシフェノキシ）エタン、１，３−ビス（４−カルボキシフェノキシ）プロパン、１，４−ビス（４−カルボキシフェノキシ）ブタン、１，５−ビス（４−カルボキシフェノキシ）ペンタン、１，６−ビス（４−カルボキシフェノキシ）ヘキサン、１，７−ビス（４−カルボキシフェノキシ）ヘプタン、１，８−ビス（４−カルボキシフェノキシ）オクタン、１，９−ビス（４−カルボキシフェノキシ）ノナン、１，１０−ビス（４−カルボキシフェノキシ）デカン、スクシン酸、グルタル酸、アジピン酸、ピメリン酸、スベリン酸、アゼライン酸、セバシン酸、ウンデカン酸、ドデカン酸またはこれらジカルボン酸の機能性誘導体（例えばジメチルエステル等のジアルキルエステル化合物やジフェニルエステル化合物、またはジクロリドのような酸クロリドなど）から誘導される単位を挙げることができる。
【００４１】
本発明のポリエステルは、構造単位（ｄ）を０〜４５モル％、好ましくは０〜３５モル％、より好ましくは０〜３０モル％の割合で含むことができる。
【００４２】
本発明のポリエステルは、構造単位（ａ）および（ｂ）に加えて、構造単位（ｅ）を任意構造単位として含むことができる。構造単位（ｅ）は液晶性の発現と液晶状態の安定化に寄与する構造単位である。構造単位（ｅ）中のＺは、前記式（ｚ）で表される基からなる群より選ばれる２価の基を示し、置換基Ｒｅは水素原子、Ｆ、Ｃｌ、Ｂｒ、ＣＦ３、シアノ基、炭素数１〜５のアルキル基もしくは炭素数１〜５のアルコキシ基を示し、ｔは１〜４であり、また、式（ｅ）は異なる２種以上の構造単位で構成されていてもよい。
【００４３】
構造単位（ｅ）の好ましい例としては、ヒドロキノン、フルオロヒドロキノン、２，３−ジフルオロヒドロキノン、２，５−ジフルオロヒドロキノン、２，３，５，６−テトラフルオロヒドロキノン、クロロヒドロキノン、２，３−ジクロロヒドロキノン、２，５−ジクロロヒドロキノン、２，３，５，６−テトラクロロヒドロキノン、ブロモヒドロキノン、２，５−ジブロモヒドロキノン、２，３，５，６−テトラブロモヒドロキノン、トリフルオロメチルヒドロキノン、シアノヒドロキノン、２，３−ジシアノヒドロキノン、メチルヒドロキノン、２，５−ジメチルヒドロキノン、２，６−ジメチルヒドロキノン、２，３，５−トリメチルヒドロキノン、２，３，５，６−テトラメチルヒドロキノン、ｔ−ブチルヒドロキノン、２，５−ジ−ｔ−ブチルヒドロキノン、２，６−ジ−ｔ−ブチルヒドロキノン、２，５−ジ−ｔ−ペンチルヒドロキノン、メトキシヒドロキノン、２−メトキ−５−メチルシヒドロキノン、２−メトキ−６−メチルシヒドロキノン、ｔ−ブトキシヒドロキノン、４，４’−ビフェノール、２，２’，３，３’，５，５’，６，６’−オクタフルオロビフェノール、３，３’，５，５’−テトラ−ｔ−ブチルビフェノール、２，６−ナフタレンジオール、１，４−ナフタレンジオール、２−フェニルヒドロキノン、２，５−ジヒドロキシ−４’−メチル−ビフェニル、１，４−シクロヘキサンジオール、１，１’−ビシクロヘキシル−４，４’−ジオール、ビスフェノールＡ（２，２’−ビス（４−ヒドロキシフェニル）プロパン），ビスフェノールＡＦ（２，２’−ビス（４−ヒドロキシフェニル）ヘキサフルオロプロパン）またはそれぞれの機能性誘導体（例えばジアセトキシ化合物などの誘導体）から誘導される単位等を挙げることができる。
【００４４】
本発明のポリエステルは、構造単位（ｅ）を０〜４５モル％、好ましくは０〜３５モル％、より好ましくは０〜３０モル％の割合で含むことができる。
【００４５】
本発明のポリエステルの分子量は、フェノール／テトラクロロエタン混合溶媒（６０／４０重量比）中、３０℃で測定した固有粘度〔ηｉｎｈ〕で、通常０．０５〜２．０、好ましくは０．０７〜１．０、より好ましくは０．１〜０．５である。ηｉｎｈの値が０．０５より低い場合には、強度が弱くなる恐れがあり、実用上問題となることがある。また２．０より高い場合、液晶状態における流動性が低下することがあり、均一な配向を得ることが困難となる恐れがある。
【００４６】
また本発明のポリエステルは、溶融時に液晶相を呈し、かつガラス転移温度以下に冷却することにより該液晶相の配向の固定化が可能であることが好ましい。配向固定化した後の配向の安定性を考えると、これらポリエステルのガラス転移温度Ｔｇは４０℃以上が好ましく、とくに６０℃以上が好ましく、また上限は特に限定されないが通常３００℃以下が好ましく、２００℃以下がより好ましい。Ｔｇが４０℃より低くなると液晶配向の固定化が一度はできたとしても、高温での信頼性に欠けるようになり、工業材料として安定に使用しがたくなる場合がある。また、Ｔｇが３００℃より高くなると液晶を所望の配向状態に配向させることが困難になる。
【００４７】
本発明のポリエステルは、上記の構造単位に対応するモノマー成分を重縮合して得ることができる。重合方法は特に制限されるものではなく、当該分野で公知の重合法、例えば溶融重合法または溶液重合法を適用することにより合成することができる。
【００４８】
溶融重合法により本発明のポリエステルを合成する場合、必須成分として、所定量の構造単位（ａ）形成モノマー（例えば、１，１’−ビシクロヘキシル−４，４’−ジカルボン酸）および構造単位（ｂ）形成モノマー（例えば、カテコールジアセテート）、任意成分として、構造単位（ｃ）形成モノマー（例えば、４−アセトキシ安息香酸）、構造単位（ｄ）形成モノマー（例えば、テレフタル酸）、構造単位（ｅ）形成モノマー（例えば、メチルヒドロキノンジアセテート）を窒素等の不活性ガス雰囲気下において高温で重合させる脱酢酸法により、容易に目的のポリエステルを得ることができる。
【００４９】
重合条件は特に限定されないが、通常、温度１５０〜３５０℃、好ましくは２００〜３００℃、反応時間は３０分以上、好ましくは１時間〜４０時間程度である。また重合反応は常圧下において行うことが望ましいが、重合後半においては減圧下または高真空下にすることにより反応を促進させても良い。なお重合反応を促進させるために、１−メチルイミダゾール、４−ジメチルアミノピリジン等のアミン、アルカリ金属塩、Ｔｉ，Ｚｎ，Ｓｎ，Ｐｂ，Ｇｅ，Ｖ、Ａｓ，Ｓｂなど、またはそれらの金属塩または金属酸化物を単独もしくは組み合わせて使用してもよい。また本発明のポリエステルの分子量は、重合時間や重合温度、重合圧力をコントロールすること等により通常の縮合反応同様容易に調整しうる。
【００５０】
溶液重合法により本発明のポリエステルを製造する例の１つとしては、活性化剤を用いた直接重合法を挙げることができる。例えば、必須成分として、所定量の構造単位（ａ）形成モノマー（例えば、１，１’−ビシクロヘキシル−４，４’−ジカルボン酸）および構造単位（ｂ）形成モノマー（例えば、カテコール）、任意成分として、構造単位（ｃ）形成モノマー（例えば、４−ヒドロキシ安息香酸）、構造単位（ｄ）形成モノマー（例えば、テレフタル酸）、構造単位（ｅ）形成モノマー（例えば、メチルヒドロキノン）をピリジンなどに溶解し、活性化剤として塩化アリールスルホニル／ジメチルホルムアミドやクロロリン酸ジフェニル／ジメチルホルムアミドに例示される活性化剤の存在下に６０〜１５０℃で１時間〜１０時間程度反応させることで、容易に目的のポリエステルを得ることができる。
【００５１】
また、本発明のポリエステルを製造する溶液重合法の別の例として、カルボン酸を活性化させた酸クロリド法を挙げることができる。
酸クロリド法にはいくつか方法があり、高温溶液重合法、低温溶液重合法、界面重合法などが例示される。
【００５２】
高温溶液重合法においては、例えば、必須成分として、所定量の構造単位（ａ）形成モノマー（例えば、１，１’−ビシクロヘキシル−４，４’−ジカルボン酸ジクロリド）および構造単位（ｂ）形成モノマー（例えば、カテコール）、任意成分として、構造単位（ｄ）形成モノマー（例えば、テレフタル酸ジクロリド）、構造単位（ｅ）形成モノマー（例えば、メチルヒドロキノン）をｏ−ジクロロベンゼンのような高沸点溶媒中、１００〜２００℃で反応させることで、容易に目的のポリエステルを得ることができる。
【００５３】
低温溶液重合法においては、上記モノマーを１，２−ジクロロエタン、クロロホルム、１，１，２，２−テトラクロロエタンのような、ハロゲン化炭化水素系溶媒やジメチルスルホキシド（ＤＭＳＯ）、ジメチルホルムアミド（ＤＭＦ）、Ｎ−メチルピロリドン（ＮＭＰ）などの極性溶媒、テトラヒドロフラン（ＴＨＦ）、ジオキサンなどのエーテル系溶媒に溶解し、酸受容剤としてトリエチルアミンやトリプロピルアミンのような第三級アミンまたはピリジンの存在下、−１０℃から室温付近で反応させることで容易に目的のポリエステルを得ることができる。
【００５４】
界面重合法においては、有機溶媒−アルカリ水溶液２相系がよく用いられる。水酸化ナトリウムや水酸化カリウム等のアルカリ水溶液に芳香族ジオールを、芳香族ジカルボン酸クロリドを１，２−ジクロロエタン、クロロホルム、１，１，２，２−テトラクロロエタンのようなハロゲン化炭化水素系溶媒に溶解させ、室温付近で激しく攪拌させることで容易に目的のポリエステルを得ることができる。この際、第３級アミンや塩化テトラアンモニウムに代表される第４級オニウム塩（アンモニウム塩、アルソニウム塩、ホスホニウム塩、スルホニウム塩）などの相間移動触媒を添加することで重合性を高めることができる。
【００５５】
以上のようにして得られる本発明のポリエステルは、当該ポリエステルを構成する構造単位の組成比などにより異なるため一概には言えないが、通常液晶状態においてネマチック相またはスメクチック相を形成しうる。さらに液晶状態にある当該ポリエステルを任意の冷却速度にて冷却した際、結晶層への相転移が実質的に発生せず、ガラス転移温度以下においては、液晶状態における分子配向状態、具体的にはネマチック相、スメクチック相における分子配向状態をそのまま保持しうる特徴を有する。さらに本発明のポリエステルは、他の液晶性高分子、非液晶性高分子などと混合し、組成物として用いてもよい。また当該ポリエステルに、光学活性な低分子や高分子物質を配合して組成物とすることにより、液晶相としてキラルネマチック相（コレステリック相）を有する液晶性組成物などを得ることもできる。
【００５６】
本発明のポリエステルは、液晶状態における分子配向状態をそのまま保持しうる性質を利用することにより、ネマチック相やスメクチック相の配向を固定化した光学フィルムを得ることができる。一例としては、ホモジニアス配向、ホメオトロピック配向、ハイブリッド配向、傾斜配向、π配向、ねじれネマチック配向、またはコレステリック配向を固定化した光学フィルムを得ることができる。
【００５７】
当該光学フィルムの製造方法の一例を以下に示す。まず、以下に説明する配向基板を使用することが本発明においては好ましい。配向基板としては、具体的にはポリイミド、ポリアミドイミド、ポリアミド、ポリエーテルイミド、ポリエーテルエーテルケトン、ポリエーテルケトン、ポリケトンサルファイド、ポリエーテルスルフォン、ポリスルフォン、ポリフェニレンサルファイド、ポリフェニレンオキサイド、ポリエチレンテレフタレート、ポリブチレンテレフタレート、ポリエチレンナフタレート、ポリアセタール、ポリカーボネート、ポリアリレート、アクリル樹脂、メタクリル樹脂、ポリビニルアルコール、ポリエチレン、ポリプロピレン、ポリ−４−メチルペンテン−１樹脂、ノルボルネン系樹脂、トリアセチルセルロースなどのセルロース系プラスチックス、エポキシ樹脂、フェノール樹脂、高分子液晶などからなるプラスチックフィルム基板；アルミ、鉄、銅などの金属基板；青板ガラス、アルカリガラス、無アルカリガラス、ホウ珪酸ガラス、フリントガラス、石英ガラス等のガラス基板；セラミック基板等の各種基板；シリコンウエハー等の各種半導体基板等を挙げることができる。また上記基板上に他の被膜、例えばポリイミド膜、ポリアミド膜、ポリビニルアルコール膜等有機膜を設けたもの、若しくは酸化珪素等の斜め蒸着膜を設けたものも好ましく使用できる。なお、上記プラスチックフィルム基板は１軸や２軸延伸されたものでもよい。
【００５８】
これら各種基板には、必要に応じて配向処理を施してもよい。各種基板に施される配向処理としては、例えばラビング法、斜方蒸着法、マイクログルーブ法、延伸高分子膜法、ＬＢ（ラングミュア・ブロジェット）膜法、転写法、光照射法（光異性化、光重合、光分解等）、剥離法等が挙げられる。特に、製造工程の容易さの観点から、ラビング法、光照射法が本発明では望ましい。
【００５９】
本発明の光学フィルムは、上記の如き基板上に均一にポリエステルを塗布し、次いで均一配向過程、配向状態の固定化過程を経て得られる。該ポリエステルの配向基板への塗布は、通常、該組成物を各種溶媒に溶解した溶液状態または該組成物を溶融した溶融状態で行うことができる。製造プロセス上、ポリエステルを溶媒に溶解した溶液を用いて塗布する、溶液塗布が望ましい。
【００６０】
以下に溶液塗布について説明する。
まず、本発明のポリエステルを溶媒に溶かし、所定濃度の溶液を調製する。フィルムの膜厚（ポリエステルより形成される層の膜厚）は、該ポリエステルを基板に塗布する段階で決まるため、精密に濃度、塗布膜の膜厚などの制御をする必要がある。上記溶媒としては、本発明のポリエステルの組成比などによって異なるため一概には言えないが、通常はクロロホルム、ジクロロメタン、四塩化炭素、ジクロロエタン、テトラクロロエタン、トリクロロエチレン、テトラクロロエチレン、クロロベンゼン、オルソジクロロベンゼンなどのハロゲン化炭化水素類、フェノール、パラクロロフェノールなどのフェノール類、ベンゼン、トルエン、キシレン、メトキシベンゼン、１，２−ジメトキベンゼンなどの芳香族炭化水素類、イソプロピルアルコール、ｔｅｒｔ−ブチルアルコール等のアルコール類、グリセリン、エチレングリコール、トリエチレングリコール等のグリコール類、エチレングリコールモノメチルエーテル、ジエチレングリコールジメチルエーテル、エチルセルソルブ、ブチルセルソルブ等のグリコールエーテル類、アセトン、メチルエチルケトン、酢酸エチル、２−ピロリドン、Ｎ−メチル−２−ピロリドン、ピリジン、トリエチルアミン、テトラヒドロフラン、ジメチルホルムアミド、ジメチルアセトアミド、ジメチルスルホキシド、アセトニトリル、ブチロニトリル、二硫化炭素、およびこれらの混合溶媒等が用いられる。これら溶媒には、溶液の表面張力を調整し、塗工性を向上させるなどために、必要に応じて界面活性剤等を添加することもできる。界面活性剤としては特に限定されないが、シリコーン系やフッ素系の界面活性剤が好ましく使用できる。
【００６１】
溶液の濃度は、用いるポリエステルの溶解性や最終的に目的とする液晶層の膜厚に依存するため一概には言えないが、通常３〜５０重量％の範囲で使用され、好ましくは５〜３０重量％の範囲である。上記の溶媒を用いて所望の濃度に調整したポリエステルの溶液を、次に上述にて説明した配向基板上に塗布する。塗布の方法としては、スピンコート法、ロールコート法、プリント法、浸漬引き上げ法、カーテンコート法、マイヤーバーコート法、ドクターブレード法、ナイフコート法、ダイコート法、グラビアコート法、マイクログラビアコート法、オフセットグラビアコート法、リップコート法、スプレーコート法等を採用できる。塗布後、溶媒を除去し、配向基板上に膜厚の均一な該組成物の層を形成させる。溶媒除去条件は、特に限定されず、通常、室温での乾燥、乾燥炉での乾燥、温風や熱風の吹き付けなどを利用して溶媒を除去する。
【００６２】
乾燥した後、通常５０℃から３００℃、好ましくは１００℃から２６０℃の範囲において熱処理を行い、液晶状態において当該ポリエステルを配向させる。また熱処理時間は、ポリエステル組成物の組成比などによって異なるため一概にはいえないが、通常１０秒から１２０分、好ましくは３０秒から６０分の範囲である。１０秒より短い場合、液晶状態において均一配向が不十分となる恐れがある。また１２０分より長い場合は、生産性が低下する恐れがあり望ましくない。このようにして、まず液晶状態で配向基板上全面にわたって均一配向を得ることができる。なお、本発明においては上記の熱処理工程において、ポリエステルを均一配向させるために磁場や電場を利用してもよい。
【００６３】
熱処理によって形成した均一配向を、次に該ポリエステルのガラス転移温度以下の温度に冷却することにより、該配向の均一性を全く損なわずに固定化することができる。上記冷却温度は、ガラス転移温度以下の温度であれば特に制限はない。たとえばガラス転移温度より１０℃低い温度や室温などへ冷却することにより、均一配向を固定化することができる。冷却の手段は、特に制限はなく、熱処理工程における加熱雰囲気中からガラス転移温度以下の雰囲気中、例えば室温中に出すだけで固定化される。また、生産の効率を高めるために、空冷、水冷などの強制冷却、徐冷を行ってもよい。以上の工程によって、本発明の光学フィルムを得ることができる。
【００６４】
該光学フィルムの使用形態としては、
（１）上述の基板を該フィルムから剥離して、液晶層単体で用いる、
（２）基板上に形成したそのままの状態で用いる、
（３）基板とは異なる別の基板に液晶層を積層して用いる、
などの形態を挙げることができる。
【００６５】
液晶層単体として用いる場合には、基板を液晶層との界面で、ロールなどを用いて機械的に剥離する方法、構造材料すべてに対する貧溶媒に浸漬した後機械的に剥離する方法、貧溶媒中で超音波をあてて剥離する方法、基板と該フィルムとの熱膨張係数の差を利用して温度変化を与えて剥離する方法、基板そのもの、または基板上の配向膜を溶解除去する方法などによって、フィルム単体を得る。剥離性は、用いるポリエステルの組成比などと基板との密着性によって異なるため、その系に最も適した方法を採用すべきである。
【００６６】
次に、基板上に形成した状態で光学フィルムを用いる場合について説明する。基板が透明で光学的に等方であるか、あるいは光学フィルムとして用いる際に該基板が該素子にとって必要な部材である場合には、そのまま目的とする光学フィルムとして使用することができる。
【００６７】
さらに基板上でポリエステルを配向固定化して得られた本発明の光学フィルムは、該基板から剥離して、光学的により適した別の基板上に積層して使用することもできる。具体的な製造例としては、次のような方法を採ることができる。基板（以下、第１の基板という）上の液晶層と目的とする光学フィルムに適した基板（以下、第２の基板という）とを、例えば接着剤または粘着剤を用いて貼りつける。次いで、第１の基板を本発明の液晶層との界面で剥離し、該フィルムを光学フィルムに適した第２の基板側に転写して光学フィルムを得ることができる。
【００６８】
転写に用いられる第２の基板としては、適度な平面性を有するものであれば特に限定されないが、ガラス基板や透明で光学的等方性を有するプラスチックフィルムが好ましく用いられる。かかるプラスチックフィルムの例としては、ポリメチルメタクリレート、ポリスチレン、ポリカーボネート、ポリエーテルスルフォン、ポリスルフォン、ポリイミド、ポリフェニレンサルファイド、ポリアリレート、アモルファスポリオレフィン、ポリエチレンテレフタレート、トリアセチルセルロース、ノルボルネン系樹脂あるいはエポキシ樹脂などを挙げることができる。なかでもポリメチルメタクリレート、ポリカーボネート、ポリアリレート、ポリエーテルスルフォン、トリアセチルセルロース、ノルボルネン系樹脂などが好ましく用いられる。また光学的に異方性であっても、光学フィルムにとって必要な部材である場合には、光学的異方性フィルムも用いることができる。このような例としては、先に挙げたプラスチックフィルムを１軸または２軸延伸して得られる位相差フィルム、本発明と同様に各種液晶状態の配向を固定化させた液晶フィルム、偏光フィルムなどがある。
【００６９】
転写に用いられる第２の基板と、本発明の液晶層とを貼り付ける接着剤または粘着剤としては、光学グレードのものが好ましく、アクリル系、エポキシ系、エチレン−酢酸ビニル共重合体系、ゴム系、ウレタン系、およびこれらの混合系などを使用することができる。また接着剤としては、熱硬化型、光硬化型、電子線硬化型などのいずれの接着剤でも光学的等方性を有していれば問題なく使用することができる。本発明の液晶層を光学フィルムに適した第２の基板へ転写する方法としては、第２の基板を液晶層に接着した後、第１の基板を該液晶層との界面で剥離することにより行うことができる。剥離方法は、上述でも説明したが、ロールなどを用いて機械的に剥離する方法、貧溶媒中で超音波をあてて剥離する方法、配向基板と該フィルムとの熱膨張係数の差を利用して温度変化を与えて剥離する方法、第１の基板そのもの、または第１の基板上の配向膜を溶解除去する方法などを例示することができる。剥離性は、用いるポリエステルの組成比などと第１の基板との密着性によって異なるため、その系に最も適した方法を採用すべきである。これらの技術の応用として特開平８−２７８４９１号公報記載のように、第２の基板に再剥離性基板を用いることで、最終的に第２の基板も除去した形態の光学フィルムを得ることもでき、光学フィルムを非常に薄くできる点で好ましい。
【００７０】
また本発明の光学フィルムは、表面保護、強度増加、環境信頼性向上などの目的のためにさらに透明プラスチックフィルムや光硬化膜などの保護層を設けることもできる。
【００７１】
以上説明した本発明の光学フィルムを特徴付ける光学パラメーターとしては、膜厚ｄ、面内リターデーション値（Δｎ・ｄ）、膜厚方向のリターデーション値（Δｎ・ｄ）および複屈折Δｎの波長分散値等を挙げることができる。これら光学パラメーターは、当該フィルムの用途により異なるため一概には言えないが、膜厚ｄとしては通常０．１μｍ〜２０μｍの範囲、好ましくは０．２μｍ〜１５μｍの範囲、特に好ましくは０．３μｍ〜１０μｍの範囲である。
【００７２】
フィルム面に対して液晶分子をホモジニアス配向させた場合、面内リターデーション値は、５９０ｎｍの単色光に対して、通常１０ｎｍ〜４０００ｎｍの範囲、好ましくは２０ｎｍ〜２０００ｎｍの範囲、特に好ましくは５０ｎｍ〜１０００ｎｍの範囲である。ここで面内リターデーション値とは、フィルム面内の複屈折率と膜厚との積（Δｎ・ｄ）を意味する。
フィルム面に対して液晶分子をホメオトロピック配向させた場合、膜厚方向のリターデーション値は、５９０ｎｍの単色光に対して、通常１０ｎｍ〜４０００ｎｍの範囲、好ましくは２０ｎｍ〜２０００ｎｍの範囲、特に好ましくは５０ｎｍ〜１０００ｎｍの範囲である。ここで膜厚方向のリターデーション値とは、膜厚方向の複屈折率（フィルム膜厚方向の屈折率とフィルム面内の屈折率との差）と膜厚との積（Δｎ・ｄ）を意味する。
【００７３】
また複屈折Δｎの波長分散値は、下記（２）式で示される測定波長４５０ｎｍの光に対する複屈折の値（Δｎ（４５０ｎｍ））と測定波長５９０ｎｍの光に対する複屈折の値（Δｎ（５９０ｎｍ））との比で表されるＤ値で定義する。
Ｄ＝Δｎ（４５０ｎｍ）／Δｎ（５９０ｎｍ）      （２）
【００７４】
本発明のポリエステルのＤ値は、主にポリマー中に導入された１，１’−ビシクロヘキシル−４，４’−ジカルボン酸単位の量によって支配されるが、通常１．００＜Ｄ＜１．１２、好ましくは１．０２＜Ｄ＜１．１０、より好ましくは１．０４＜Ｄ＜１．０９の範囲にあり、１，１’−ビシクロヘキシル−４，４’−ジカルボン酸単位の量が増すとＤ値は小さくなる。したがって本発明のポリエステルは１，１’−ビシクロヘキシル−４，４’−ジカルボン酸単位の量を制御することによって、自在にＤ値を制御できる。
【００７５】
本発明の光学フィルムにおいては、本発明のポリエステルにさらに光学活性な低分子や高分子物質を配合することで、ねじれネマチック配向やコレステリック配向のようなねじれ構造を固定化した光学フィルムを作製することが可能である。ねじれネマチック配向を固定化した光学フィルムは液晶ディスプレイの光学補償フィルム等への適用が可能であり、コレステリック配向を固定化した光学フィルムは円偏光を選択反射する特性を利用することが可能である。ねじれネマチック配向もコレステリック配向もツイスト変形を内部有するという点で本質的には同様の配向状態といえるが、ねじれの度合いが異なり、得られる効果が異なるためここでは区別した。
本発明のねじれネマチック配向やコレステリック配向を固定化した光学フィルムを特徴付ける光学パラメーターとしては、先に挙げた膜厚ｄ、面内リターデーション値（Δｎ・ｄ）および複屈折Δｎの波長分散値の他にねじれ角（ねじれの回転数）を挙げることができる。
【００７６】
ねじれネマチック配向を固定化した光学フィルムにおいては、ねじれ角は、通常０度以上７２０度以下（２回転と等価）の範囲、好ましくは０度以上５４０度以下（１．５回転と等価）の範囲、特に好ましくは０度以上３６０度以下（１回転と等価）の範囲である。なお本発明の光学フィルムにおいて、当該フィルムを形成する液晶分子の配向ベクトルの向きは、フィルム膜厚方向で順次変化している。したがって本発明の光学フィルムで言うねじれ角とは、液晶層の一方の面から他方の面との間で、この配向ベクトルが回転した角度をねじれ角と定義する。ねじれ角と膜厚の関係を適宜調整することで、ねじれ構造を利用した位相差フィルムとして使用することが可能である。
同様にコレステリック配向を固定化した光学フィルムにおいては、ねじれ角は、通常３６０度以上（１回転と等価）７２００度以下（２０回転と等価）の範囲、好ましくは５４０度以上（１．５回転と等価）５４００度以下（１５回転と等価）の範囲、特に好ましくは３６０度以上（１回転と等価）３６００度以下（１０回転と等価）の範囲である。この円偏光を選択反射する性質を有する光学フィルムは、単独、もしくは１／４波長板と組み合わせて液晶表示素子に組み込むことで、カラー偏光板やコレステリック偏光板として使用することも可能である。
【００７７】
本発明の光学フィルムにおいては、本発明のポリエステル単独、もしくは他の低分子や高分子物質を配合することで、ハイブリッド配向を固定化した光学フィルムを作製することも可能である。ここでいうハイブリッド配向とは、液晶層の一方の面の配向ベクトルは水平配向に近いが、他方の面に近づくにしたがって配向ベクトルがフィルム面に対して徐々に傾いた構造となっているものをいう。別の言い方をすれば、液晶分子のダイレクターのフィルム面への投影ベクトルの大きさが膜厚方向で変化した構造を有している。
【００７８】
本発明のハイブリッド配向を固定化した光学フィルムを特徴付ける光学パラメーターとしては、先に挙げた膜厚ｄ、フィルム法線方向から観察した場合の面内リターデーション値（Δｎ・ｄ）および複屈折Δｎの波長分散値の他に、フィルム法線方向から前記投影ベクトル方向に４０度傾いた角度から観察した場合の面内リターデーション値とフィルム法線方向の角度から観察した場合の面内リターデーション値の比（Δｎ・ｄ比）を挙げることができる。ハイブリッド配向を固定化した光学フィルムにおいては、配向ベクトルは膜厚方向で連続的に変化しているが、このままでは定量化が難しいので、上記Δｎ・ｄ比を用いることとする。この時、フィルム法線方向から４０度の角度から観察した場合の面内リターデーション値には大小２つの値がありえるが、大きいほうの値を使用することと定義する。
このΔｎ・ｄ比は通常０．８５以上１．５以下、好ましくは１以上１．４以下、より好ましくは１．１以上１．３５以下である。
【００７９】
以上の如き本発明の光学フィルムは、配向能に優れることは無論のこと、液晶配向のガラス固定化が容易であり、かつ液晶配向状態の保持能力に優れている。したがって高温耐久性を要求される各種光学素子、例えば位相差フィルム、視野角改善用フィルム、色補償フィルム、旋光子フィルム、コレステリック偏光板などの用途に広く用いることができる。
【００８０】
また、本発明の光学フィルムは偏光板と積層することで円偏光板や楕円偏光板を作製することができる。円偏光板とする場合、波長５５０ｎｍにおける楕円率は０．７以上、好ましくは０．８以上より好ましくは０．９以上である。またこの時、本発明の光学フィルムは１枚でも良いし、２枚以上積層させても良い。例えば広帯域の円偏光板とする場合には、１／４波長および１／２波長の位相差を持つ光学フィルム２枚を積層させても良い。この時、２枚とも本発明の光学フィルムを使用しても良いし、１枚は前記プラスチックフィルムを１軸もしくは２軸延伸させたものでもよい。また、１／４波長の位相差をもつ光学フィルムとしてハイブリッド配向を有しているものを用いた場合は、視野角特性も改善可能な円偏光板として使用することもできる。
【００８１】
さらにはそれら円偏光板や楕円偏光板は液晶表示装置や有機ＥＬ表示装置等の各種装置の形成に用いることができる。特に、偏光板を液晶セルの片側又は両側に配置してなる反射型や半透過型、透過型の各種液晶表示装置や、有機ＥＬ表示装置の反射防止等に好ましく用いることができる。なお、本発明の円偏光板や楕円偏光板を液晶セル等に実装する場合は、リターデーション値等のパラメーターや偏光板との交差角度を、光学補償しようとする液晶セルにあわせて適宜調整することで特性の良好な表示装置とすることができる。
【００８２】
【実施例】
以下に実施例を挙げ本発明を具体的に説明するが、本発明はこれらに制限されるものではない。なお実施例で用いた各分析法は以下の通りである。
【００８３】
（１）固有粘度の測定
ウベローデ型粘度計を用い、フェノール／１，１，２，２−テトラクロロエタン（６０／４０重量比）混合溶媒中、ポリマー濃度０．５ｇ／ｄＬ、３０℃で測定した。
（２）ガラス転移温度（Ｔｇ）の測定
Ｐｅｒｋｉｎ  Ｅｌｍｅｒ社製  ＤＳＣ−７を用いて測定した。
（３）光学組織観察
メトラー社製ホットステージＦＰ８０／８２及びオリンパス光学（株）製ＢＨ２偏光顕微鏡を用いて観察した。
（４）屈折率の測定
アッベ屈折計（アタゴ（株）製Ｔｙｐｅ−４）によりＮａＤ線（測定波長５９０ｎｍ）にて屈折率を測定した。
【００８４】
（５）複屈折の波長分散の測定
ラビングしたポリイミド配向膜付きガラス上で熱処理したのち、冷却してガラス状態として配向を固定化したフィルム試料の各波長におけるリターデーションの測定を、モノクロメータから出射する各波長の単色光を用いてセナルモン法により行った。得られたデータはコーシーの式でフィッティングして波長分散を求めた。また複屈折の波長分散値を比較しやすくするため、前記式（２）で示される測定波長４５０ｎｍの光に対する複屈折の値（Δｎ（４５０ｎｍ））と測定波長５９０ｎｍの光に対する複屈折の値（Δｎ（５９０ｎｍ））との比で定義されるＤ値を求めた。
【００８５】
（６）ねじれ角及び面内リターデーションの測定
フィルムに直線偏光を入射し、透過光をエリプソメーター（（株）溝尻光学工業所製ＤＶＡ−３６ＶＷＬＤ）により偏光解析することにより、ねじれ角および測定波長５９０ｎｍにおける面内リターデーションを求めた。また、王子計測機器（株）製ＫＯＢＲＡ−２１ＡＤＨを使用して測定波長５９０ｎｍにおけるフィルム法線方向および斜め方向から観察した場合の面内リターデーションを測定し、ホモジニアス配向か、ハイブリッド配向かの確認を行った。ハイブリッド配向の場合、フィルム法線方向から４０度の角度から観察した場合とフィルム法線方向の角度から観察した場合の面内リターデーション値の比をΔｎ・ｄ比と定義した。この時、フィルム法線方向から４０度の角度から観察した場合の面内リターデーション値には大小２つの値がありえるが、大きいほうの値を使用することとする。
【００８６】
（７）フィルム膜厚の測定
日本真空技術（株）製表面形状測定装置Ｄｅｋｔａｋ  ３０３０ＳＴ型を用いた。また、干渉波測定（日本分光（株）製  紫外・可視・近赤外分光光度計Ｖ−５７０）と屈折率のデータから膜厚を求める方法も併用した。
【００８７】
［実施例１］
１，１’−ビシクロヘキシル−４，４’−ジカルボン酸４０ｍｍｏｌ、テレフタル酸６０ｍｍｏｌ、メチルヒドロキノンジアセテート５０ｍｍｏｌおよびカテコールジアセテート５０ｍｍｏｌを、２００ｍｌの酢酸流出用冷却管付きフラスコ中で、窒素気流下に２７０℃で６時間、続いて同温度で毎分３０ｍｌの窒素気流下で２時間脱酢酸重合を行った。得られたポリマーをテトラクロロエタンに溶解して、大量のメタノール中に投入することにより、ポリマーを精製した。このポリエステルの固有粘度は０．２３ｄＬ／ｇ、液晶相としてネマチック相をもち、等方相−液晶相転移温度は２７０℃、ガラス転移点は８０℃で、偏光顕微鏡観察の結果、ガラス転移温度以下においてはネマチック液晶相の配向が完全に固定化されることが分かった。
次に、このポリエステルの８重量％フェノール／テトラクロロエタン（６０／４０重量比）混合溶媒溶液を調製した。該溶液をラビングポリイミド膜を有するガラス上にスピンコート法により塗布し、ホットプレート上において５５℃で２０分乾燥した。クリーンオーブン中において２２０℃で２０分間熱処理したのち、クリーンオーブンから取り出し、自然空冷することでネマチック相の配向状態の固定化された光学フィルムを得た。得られた光学フィルムは透明で配向欠陥はなく均一であった。屈折率測定の結果は、ｎｏ＝１．５３５、ｎｅ＝１．６７５、Δｎ＝０．１４０であった。光学測定の結果、光学フィルム中の液晶層はホモジニアス配向が固定化されており、フィルム法線方向から見た面内リターデーションは１５７ｎｍであった。またこのポリマーのＤ値は１．０９０であった。
【００８８】
［実施例２〜９及び比較例１］
モノマーの種類及び仕込み比を変えた以外は、実施例１と同様の手法を用いて検討を行った。結果を表１に示す。また、これらのポリエステルはすべてガラス転移温度以上で均一なネマチック液晶相を示し、かつガラス転移温度以下に冷却しても結晶相への転移は認められず、ネマチック液晶相で形成している配向状態を固定化することが可能であった。
【００８９】
【表１】
2004272109.tif 000008
【００９０】
［実施例１０］
実施例７で得たポリエステルの８重量％フェノール／テトラクロロエタン（６０／４０重量比）混合溶媒溶液を調製した。該溶液を素ガラス上にスピンコート法により塗布し、ホットプレート上において５５℃で２０分乾燥した。クリーンオーブン中において２００℃で２０分間熱処理したのち、クリーンオーブンから取り出し、自然空冷することでネマチック相の配向状態の固定化された光学フィルムを得た。得られた光学フィルムは透明で配向欠陥はなく均一であった。クロスニコル下で光学フィルムを観察したところ、正面から見た場合は面内位相差は観察されず、斜めから見た場合に位相差が発生した。偏光顕微鏡でコノスコープ観察を行ったところ十字の模様が観察され、また、４分の１波長板を挿入して観察したところ、第２象限、第４象限が黒く観察された。以上の結果から、光学フィルム中の液晶層はホメオトロピック配向が固定化されていることが分かった。屈折率測定の結果は、面内方向の屈折率が１．５３３、膜厚方向の屈折率が１．６５５であり、膜厚を測定した結果は２．０μｍであったことから、膜厚方向のリターデーションは２４４ｎｍと計算された。
【００９１】
［合成例１］
攪拌装置、窒素導入管、液体トラップを備えた重合反応器に、４，４’−ビフェニルジカルボン酸ジメチル９０ｍｍｏｌ、テレフタル酸ジメチル１０ｍｍｏｌ、（Ｓ）−２−メチル−１，４−ブタンジオール（ｅｎａｎｔｉｏｍｅｒｉｃ  ｅｘｅｓｓ、ｅ，ｅ＝９３％）１２０ｍｍｏｌ、及びテトラブトキシチタン１滴を仕込み、反応器内を窒素置換した。窒素雰囲気下、発生するメタノールを留去しながら２１０℃で２時間反応させて光学活性ポリエステルを得た。この光学活性ポリエステル（ポリマーＡ）の固有粘度は０．１２ｄＬ／ｇであった。
【００９２】
［合成例２］
ラセミ体の２−メチル−１，４−ブタンジオールを使用した以外は合成例１と同様の反応を行い、光学不活性なポリエステルを得た。この光学不活性なポリエステル（ポリマーＢ）の固有粘度は０．１２ｄＬ／ｇであった。
【００９３】
［実施例１１］
実施例３で使用したポリマー１９．８２ｇと合成例１で得たポリマーＡの０．１８ｇを８０ｇのＮ−メチル−２−ピロリドンに溶解させ溶液を調製した。ここで塗布性を良くする目的で、フッ素系界面活性剤（大日本インキ社製メガファックＦ１４２Ｄ）を０．０２ｇ（ポリマーの全重量に対して０．１重量％）加えた。この溶液を、レーヨン布にてラビング処理したポリイミドフィルム（デュポン社製カプトン）上に、バーコート法により塗布し、クリーンオーブン中５５℃で溶媒を乾燥除去した後、さらに２１０℃で２０分熱処理することでねじれネマチック配向構造を形成させた。熱処理後、オーブンから取り出して自然冷却することでねじれネマチック配向構造をガラス状態として固定化した（フィルム１）。
なお、このフィルム１の複屈折の波長分散値Ｄを求めるために、実施例３で使用したポリマー１９．８２ｇと合成例２で得たポリマーＢの０．１８ｇを８０ｇのＮ−メチル−２−ピロリドンに溶解させ、実施例１と同様にねじれのないホモジニアス配向の光学フィルムを作製してＤ値を求めたところ、Ｄ＝１．０７７で実施例３同様の値であった。
【００９４】
フィルム１は不透明かつ光学的に異方性のあるポリイミドフィルム上に形成されているため、このままでは光学フィルムとして使用できない。このため、フィルム１の空気界面側にＵＶ硬化型接着剤（東亞合成（株）製ＵＶ−３４００）を約５μｍの厚みに塗布し、この上に８０μｍの光学的等方性フィルムであるトリアセチルセルロースフィルム（富士写真フィルム（株）製フジタックＴ８０ＳＺ）をラミネートし、約６００ｍＪのＵＶ照射により該接着剤を硬化させた。この後、トリアセチルセルロースフィルム／接着剤層／液晶層／ポリイミドフィルムが一体となった積層体からポリイミドフィルムを剥離することにより、液晶層をトリアセチルセルロースフィルム上に転写した。さらにポリイミドフィルムを剥離した側の液晶層表面にＵＶ硬化型接着剤（東亞合成（株）製ＵＶ−３４００）を約５μｍの厚みに塗布し、酸素遮断状態で約６００ｍＪのＵＶ光（高圧水銀灯）を照射して該接着剤を硬化させて、オーバーコート層を設け、光学フィルムとした。光学フィルムの△ｎｄとねじれ角を測定したところ、それぞれ１９３ｎｍと６４度であった。
【００９５】
［実施例１２〜１５］
実施例１１と同様の手法を用いて各種パラメータの光学フィルムを作製した。結果を表２に示す。
【００９６】
【表２】
2004272109.tif 000009
【００９７】
［実施例１６］
攪拌装置、窒素導入管、液体トラップを備えた重合反応器に、実施例１で得られたポリエステル１５．００ｇと合成例１で得られたポリエステル５．００ｇを仕込み、反応器内を窒素置換した後、２５０℃で溶融させ１時間攪拌した。得られたポリエステル組成物のガラス転移温度は７０℃であった。また、偏光顕微鏡観察の結果、このポリマーはガラス転移温度以上でコレステリック液晶相を示し、かつガラス転移温度以下に冷却しても結晶相への転移は認められず、コレステリック配向が固定化可能であった。
次にこのポリエステル組成物の８重量％フェノール／テトラクロロエタン（６０／４０重量比）混合溶媒溶液を調製した。該溶液をラビングポリイミド膜を有するガラス上にスピンコート法により塗布し、ホットプレート上において５５℃で２０分乾燥した。クリーンオーブン中において１９０℃で２０分間熱処理したのち、クリーンオーブンから取り出し、自然空冷することでコレステリック配向の固定化された光学フィルムを得た。得られた光学フィルムはコレステリック配向特有の選択反射を示し、反射光は緑色で左円偏光を反射した。光学フィルムの断面をＴＥＭにて観察したところ、液晶層部分の厚みは２．７２μｍであった。また、ガラス基板と平行にコレステリック配向に由来する明暗の縞模様が観察され、その縞の数から、らせんピッチは０．３４μｍ、らせんの巻数は８回転と見積もられた。
【００９８】
［合成例３］
１，１’−ビシクロヘキシル−４，４’−ジカルボン酸４０ｍｍｏｌ、テレフタル酸４０ｍｍｏｌ、ピメリン酸２０ｍｍｏｌ、メチルヒドロキノンジアセテート５０ｍｍｏｌおよびカテコールジアセテート５０ｍｍｏｌを、２００ｍｌの酢酸流出用冷却管付きフラスコ中で、窒素気流下に２７０℃で６時間、続いて同温度で毎分３０ｍｌの窒素気流下で２時間脱酢酸重合を行った。得られたポリマーをテトラクロロエタンに溶解して、大量のメタノール中に投入することにより、ポリマーを精製した。このポリエステルの固有粘度は０．１５ｄＬ／ｇであった。
【００９９】
［実施例１７］
実施例７で使用したポリマー１６．００ｇと合成例３で得たポリマーＡの４．００ｇを８０ｇのＮ，Ｎ−ジメチルアセトアミドに溶解させ溶液を調製した。この溶液を、レーヨン布にてラビング処理したポリフェニレンスルフィドフィルム（東レ社製トレリナ）上に、スピンコート法により塗布し、オーブン中５５℃で溶媒を乾燥除去した後、さらに２３０℃で１０分熱処理することでハイブリッド配向構造を形成させた。熱処理後、オーブンから取り出して自然冷却することでハイブリッド配向構造をガラス状態として固定化した（フィルム２）。
フィルム２は不透明かつ光学的に異方性のあるポリフェニレンスルフィドフィルム上に形成されているため、このままでは光学フィルムとして使用しにくい。このため、フィルム２の空気界面側にＵＶ硬化型接着剤（東亞合成（株）製ＵＶ−３４００）を約５μｍの厚みに塗布し、この上に８０μｍの光学的等方性フィルムであるトリアセチルセルロースフィルム（富士写真フィルム（株）製フジタックＴ８０ＳＺ）をラミネートし、約６００ｍＪのＵＶ照射により該接着剤を硬化させた。この後、トリアセチルセルロースフィルム／接着剤層／液晶層／ポリイミドフィルムが一体となった積層体からポリイミドフィルムを剥離することにより、液晶層をトリアセチルセルロースフィルム上に転写した。さらにポリイミドフィルムを剥離した側の液晶層表面にＵＶ硬化型接着剤（東亞合成（株）製ＵＶ−３４００）を約５μｍの厚みに塗布し、酸素遮断状態で約６００ｍＪのＵＶ光（高圧水銀灯）を照射して該接着剤を硬化させて、オーバーコート層を設け、光学フィルムとした。この光学フィルムの複屈折の波長分散値Ｄを求めたところ、Ｄ＝１．０８５であった。結果を表３に示す。また、図１に王子計測機器（株）製ＫＯＢＲＡ−２１ＡＤＨを使用し、測定波長５９０ｎｍにおけるフィルムの面内リターデーションの視野角依存性を測定した結果を示す。
【０１００】
［実施例１８］
配向基板としてポリイミドフィルムを用い、熱処理条件として２３０℃で１０分、さらに１９０℃で６分行った以外は実施例１７と同様に行った。結果を表３及び図１に示す。
【０１０１】
【表３】
2004272109.tif 000010
【０１０２】
［実施例１９］
偏光板（住友化学工業（株）製ＳＲＷ−８６２ＡＰ）と実施例１２に従って作製した光学フィルム１（Δｎ・ｄ＝１３５ｎｍ）のオーバーコート層側を約２５μｍの粘着剤層を用いてラミネートし、積層体１を得た。この時、偏光板の吸収軸と光学フィルム１中の配向軸を４５度ずらして配置した。この積層体１をエリプソメーターで偏光解析したところ、波長５５０ｎｍにおける楕円率が０．９８となり円偏光板となることが確認できた。
【０１０３】
［実施例２０］
偏光板（住友化学工業（株）製ＳＲＷ−８６２ＡＰ）と実施例１３に従って作製した光学フィルム２（Δｎ・ｄ＝２７０ｎｍ）のオーバーコート層側を約２５μｍの粘着剤層を用いてラミネートし、さらに実施例１２に従って作製した光学フィルム１（Δｎ・ｄ＝１３５ｎｍ）のオーバーコート層側を約２５μｍの粘着剤層を用いてラミネートすることで積層体２を得た。この時、偏光板の吸収軸と光学フィルム１中の配向軸を６０度ずらして配置し、光学フィルム１中の配向軸と光学フィルム２中の配向軸をさらに１５度ずらして配置した。この積層体２をエリプソメーターで偏光解析したところ、波長５５０ｎｍにおける楕円率が０．９８となり円偏光板となることが確認できた。
【０１０４】
［実施例２１］
偏光板（住友化学工業（株）製ＳＲＷ−８６２ＡＰ）と実施例１５に従って作製した光学フィルム３のオーバーコート層側を約２５μｍの粘着剤層を用いてラミネートし、積層体３を得た。この時、偏光板の吸収軸と光学フィルム３中のオーバーコート側の配向軸は４５度ずらして配置した。この積層体３をエリプソメーターで偏光解析したところ、波長５５０ｎｍにおける楕円率が０．１０であり、また波長によって楕円率が異なる値をもつ楕円偏光板となることが確認できた。
【０１０５】
［実施例２２］
ＩＴＯ透明電極を設けたガラス基板と、微細な凹凸が形成されたアルミニウム反射電極を設けたガラス基板とを用意した。二枚のガラス基板の電極側に、それぞれポリイミド配向膜（日産化学（株）製ＳＥ−７９９２）を形成し、ラビング処理を行った。２．４μｍのスペーサーを介して、二枚の基板を配向膜が向かい合うように重ねた。二つの配向膜のラビング方向は、反平行となるように基板の向きを調節した。基板の間隙に、液晶（Ｍｅｒｃｋ社製ＺＬＩ−１６９５）を注入し、液晶層を形成した。このようにして、Δｎｄの値が１５０ｎｍのねじれのないＥＣＢ型液晶セルを作製した。ＩＴＯ透明電極を設けたガラス基板の側に、実施例２０の円偏光板を約２５μｍの粘着剤層を介して貼り付けた。作製した反射型液晶表示装置に、白表示０Ｖから黒表示６Ｖまで電圧を印加し、表示特性の評価を行ったところ、白表示においても、黒表示においても、中間調においても良好な表示が可能であることを確認できた。測定器（ミノルタ社製ＣＭ−３５００ｄ）を用いて反射輝度のコントラスト比を測定したところ、正面からのコントラスト比が２０であった。本実施例では、カラーフィルターの無い形態で実験を行ったが、液晶セル中にカラーフィルターを設ければ、良好なマルチカラー、またはフルカラー表示が可能である。
【０１０６】
【発明の効果】
本発明の光学フィルムは、液晶配向の固定化が容易で、小さな複屈折の波長分散を実現でき、かつ工業的に見て安価で容易に製造できばかりか、複屈折の波長分散等の光学特性を所望の値に正確に調整することができ、所望の配向状態が固定化され、均一で大面積化が可能である。
【図面の簡単な説明】
【図１】実施例１７および１８の光学フィルムの測定波長５９０ｎｍにおけるフィルム面内リターデーションの視野角依存性を測定した結果である。
【図１】
2004272109.tif 000017